(57)【要約】【課題】塗膜の光沢、平滑性が良好なセルロ−スアセテ−トブチレ−トを配合した塗料組成物を提供する。【解決手段】溶剤およびセルロース誘導体を含む塗料組成物であって、溶剤が２―ヒドロキシイソ酪酸エステルを含むことを特徴とする塗料組成物。【選択図】  無し【特許請求の範囲】
【請求項１】
溶剤およびセルロース誘導体からなる塗料組成物であって、溶剤が２―ヒドロキシイソ酪酸エステルを含むことを特徴とする塗料組成物。
【請求項２】
２―ヒドロキシイソ酪酸エステルが、２―ヒドロキシイソ酪酸メチル、２−ヒドロキシイソ酪酸エチル、２−ヒドロキシイソ酪酸イソプロピル、および２−ヒドロキシイソ酪酸ブチルからなる群から選ばれる１種以上である請求項１記載の塗料組成物。
【請求項３】
セルロース誘導体が、ニトロセルロース、エチルセルロース、セルロースアセテート、セルロースブチレート、セルロースアセテートブチレート、およびセルロースアセテートプロピレートからなる群から選ばれる１種以上である請求項１記載の塗料組成物。
【請求項４】
２―ヒドロキシイソ酪酸エステルを溶剤中に５〜１００重量％含む請求項１記載の塗料組成物。
【請求項５】
セルロース誘導体を１〜４０重量％含む請求項１記載の塗料組成物。
【発明の詳細な説明】
【０００１】
【発明の属する技術分野】
本発明は、塗膜の光沢、平滑性の良好なセルロース誘導体を含む塗料組成物に関するものである。
【０００２】
【従来の技術】
従来、セルロース誘導体は、卓越した耐ブロッキング性、乾燥性、耐熱性、顔料分散性、光沢を有するので、塗料、印刷インキ、ペーパーコーティング、プラスチックフイルム・シートコーティング、繊維加工、磁性塗料導電性ペースト、化粧マニキュア等の配合組成物の構成成分として多用されている。
しかしながら、これらセルロース誘導体、特にセルロースアセテート（アセチル化度６０％以上）は一般的な有機溶剤には溶解せず、実質的に塩化メチレンに限られている。
【０００３】
また、近年、自動車塗膜の補修として、光輝顔料を含むメタリックベ−ス塗料、及びクリヤ−塗料を塗り重ねるメタリック仕上げが主流になっており、ケトン類やエステル類に比較的溶解しやすいセルロ−スアセテ−トブチレ−ト（ＣＡＢ）は、ポリエステル樹脂やアクリル樹脂とブレンドされ用いられている。
しかし、各成分の相溶性が不十分であるためにソリッド原色塗料の分散性が低下し、透明性などの仕上り性に悪影響を及ぼしたり、またメタリックベ−スにおいてはフキムラ、モドリムラが生じて、仕上り性が低下するなどの不具合があった。
【０００４】
これらの問題の解決例として、ＣＡＢのグラフト共重合体、ポリエステル樹脂、及びアクリル樹脂を特定割合で使用する組成物が開示されている（特許文献１参照）。この方法では、各成分の相溶性が向上し、メタリックベ−スにおいてもフキムラ、モドリムラが生じることなく、良好な仕上り性を有するが、ソリッド原色において、顔料分散ペーストの発色性、及び透明性が良好であってもＣＡＢのグラフト共重合体の組成によっては、塗料製造時に透明性、発色性が損なわれる（色安定性不良）という問題点があった。特に顔料としてカーボンブラック等の黒色顔料を使用した場合、その傾向が顕著であった。
【０００５】
【特許文献１】
特開平１２−１７８５００号公報
【０００６】
【発明が解決しようとする課題】
本発明の目的は、従来技術における上記の課題を解決し、塗膜の光沢、平滑性が良好なセルロ−スアセテ−トブチレ−トを配合した塗料組成物を提供することにある。
【０００７】
【課題を解決するための手段】
本発明者らは、鋭意検討した結果、セルロース誘導体を含む塗料組成物に２−ヒドロキシイソ酪酸エステルを所定量添加すると、樹脂溶解力、溶剤相溶性に優れ、安全性を十分に満たし、塗膜の物性（硬度、伸び、密着性、耐溶剤性）を損なうことなく優れた光沢、平滑性を有する塗膜を与えることを見出した。
すなわち、本発明は、溶剤およびセルロース誘導体を含む塗料組成物であって、溶剤が２―ヒドロキシイソ酪酸エステルを含むことを特徴とする塗料組成物に関するものである。
【０００８】
【発明の実施の形態】
以下に、本発明について詳細に説明する。
本発明は、セルロース誘導体を含む塗料組成物に、２―ヒドロキシイソ酪酸エステルを含む溶剤を配合したものである。
【０００９】
セルロース誘導体を含む各種塗料組成物にＨＢＭを添加することにより、形成された塗膜が塗膜物性（硬度、伸び、密着性、耐溶剤性）を損なうことなく、光沢、平滑性の向上が可能である。
【００１０】
本発明における２―ヒドロキシイソ酪酸エステルとしては、２―ヒドロキシイソ酪酸メチル（ＨＢＭ）、２−ヒドロキシイソ酪酸エチル、２−ヒドロキシイソ酪酸イソプロピル、２−ヒドロキシイソ酪酸ブチルが挙げられ、単独で、または複数を混合して用いられる。
【００１１】
また、本発明におけるセルロース誘導体としては、ニトロセルロース、エチルセルロース、セルロースアセテート、セルロースブチレート、セルロースアセテートブチレート、セルロースアセテートプロピレートが挙げられ、単独で、または複数を混合して用いられる。
【００１２】
ＨＢＭを配合して、効果のある塗料用樹脂として、焼付用アクリル樹脂、常温乾燥型アクリル樹脂、常温硬化型アクリル樹脂、イソシアネート硬化型アクリル樹脂、湿気硬化型シリコンアクリル樹脂、常温乾燥型アルキド樹脂、ポリエステル樹脂、イソシアネート硬化型ポリエステル樹脂等を挙げることができる。
【００１３】
ＨＢＭの配合量は、塗料用樹脂、セルロース誘導体の種類、量により異なるが、塗料用溶剤のうち、５〜１００重量％、好ましくは１０〜１００重量％、さらに好ましくは２０〜９０重量％になるように添加すればよい
ＨＢＭが５重量％より少ないと、セルロース樹脂を完全に溶解することが難しくなる。
【００１４】
塗料組成物中のセルロース誘導体の量は、配合する塗料用樹脂の種類、量により異なるが、１〜４０重量％、好ましくは５〜４０重量％、さらに好ましくは５〜３０重量％になるようにすればよい。
セルロース誘導体が１重量％未満では、塗膜外観への寄与が少なく、きれいな塗膜を得ることが難しくなる。４０重量％を超えると、粘度の増加で作業性が落ちてしまう。
【００１５】
セルロース誘導体を含む塗料組成物において良好な塗膜を得るためには、（１）セルロース誘導体および塗料用樹脂との溶解性、（２）他溶剤との相溶性、（３）流動性（粘度）、に優れた溶剤の配合が要求される。２―ヒドロキシイソ酪酸エステルは上記条件を満たすものである。
【００１６】
（１）セルロース誘導体および塗料用樹脂との溶解性
２−ヒドロキシイソ酪酸エステルとセルロース誘導体および塗料用樹脂（エポキシ樹脂、アクリル樹脂、酢酸ビニル樹脂、塩化ビニル樹脂などのビニル樹脂、アルキッド樹脂、ポリエステル樹脂、イソシアネート樹脂、水溶性樹脂、紫外線硬化樹脂等）との溶解性は良好で、樹脂と溶剤が分離するようなことはない。
【００１７】
（２）他溶剤との相溶性
２−ヒドロキシイソ酪酸エステルは各種溶剤との相溶性は良好で、アルコール類（メタノール、エタノール、ブチルアルコール等）、ケトン類（アセトン、メチルエチルケトン等）、エステル類（酢酸エチル、酢酸ブチル等）、エーテル・エステル類（３−メトキシブチルアセテート等）、エーテル・アルコール類（ジエチレングリコールモノメチルエーテル、３−メチル−３−メトキシブタノール等）、炭化水素類（トルエン、キシレン等）、ハロゲン化合物（臭化プロピル、塩化メチル等）、および水に対してあらゆる混合率で混合可能であり、塗膜外観の良好な組成物が得られる。
【００１８】
（３）流動性（粘度）
２―ヒドロキシイソ酪酸メチル（ＨＢＭ）の粘度は２．８２ｍＰａ・ｓ（以下、２０℃）であり、最近トルエン、キシレンの代替溶剤と言われている３−メトキシ−３−メチル−１−ブタノール（７．３ｍＰａ・ｓ）、ジエチレングリコールモノエチルエーテル（３．７１ｍＰａ・ｓ）、乳酸エチル（３．０８ｍＰａ・ｓ）よりも、小さな値を示しており、単独でも塗料用溶剤として十分な流動性を持ち、さらに各種溶剤との混合することで、流動性を調整することができる。
【００１９】
さらに、ＨＢＭは、キシレン、乳酸エチルよりも安全上好ましく、環境適応性が期待できる溶剤であると言える。
【００２０】
【実施例】
以下、本発明を実施例及び比較例によって具体的に説明するが、本発明は以下の実施例に限定されものではない。
【００２１】
実施例１〜３、比較例１〜１８
ＨＢＭおよび各種溶剤、酢酸ブチル、乳酸エチル、３−メトキシメチル−３−ブタノール（ＭＭＢ）、プロピレングリコールモノメチルエーテルアセテート（ＰＭＡ）、プロピレングリコールモノメチルエーテル（ＰＧＭ）、ブチルセロソルブを用いて、セルロースアセテート（ＣＡ、アセチル化度５５、関東化学社）、セルロースアセテートブチレート（ＣＡＢ、分子量７００００、イーストマンケミカル社）、セルロースアセテートプロピル（ＣＡＰ、分子量２５０００、イーストマンケミカル社）の溶解試験（濃度１０〜３０重量％）を行なった。溶解性の判断は目視によって行なった（○：完全に溶解、×：不溶）。結果を表１〜３に示す。
【００２２】
実施例４、比較例１９〜２４
実施例１、比較例１〜６のセルロースアセテートブチレート（ＣＡＢ、分子量７００００、イーストマンケミカル社）溶解試験後の溶液粘度をＢ型粘度計（２５℃）で測定した。結果を表４に示す。
【００２３】
実施例５
ＨＢＭについて他の溶剤との相溶性を調べるために、ＨＢＭと他の溶剤との容積比を９／１、５／５、１／９の割合で三角フラスコに採り、混合して室温に静置して相溶性を観察した。相溶性の程度は目視により判定した（○：完全に溶解、×：不溶）。結果を表５に示す。
【００２４】
実施例６、比較例２５〜３０
常温乾燥型アクリル樹脂（日本ユピカ社製、ＡＣ３３２０）にＣＡＢ（分子量７００００、イーストマンケミカル社）を配合した塗料組成物にＨＢＭ、および比較例として、その他溶剤ＰＧＭ、ＰＭＡ、ＭＭＢ、ＥＬ、ブチルセロソルブを添加して、四面アプリケータを用いて、鋼鈑（パルテック社製、化成処理板、０．８×７０×１５０）に塗膜化して評価を行なった。結果を表６に示す。
【００２５】
実施例７、比較例３１〜３６
塗料用樹脂を常温硬化型アクリル樹脂（日本ユピカ社製、ＡＣ３００４Ａ１）に代えた以外は実施例４と同様の溶剤を配合し、さらに、酸化チタンを加えて、エナメル塗膜として評価を行なった。結果を表７に示す。
【００２６】
実施例８〜１１、比較例３７
塗料用樹脂を変性アルキド樹脂であるエポキシエステル樹脂（大日本インキ化学工業製、ベッコゾールＰ７８６−５０）およびメラミン樹脂に代えた以外は、実施例５と同様にして、評価を行なった。結果を表８に示す。
【００２７】
【表１】
2004307716.tif 000002
【００２８】
【表２】
2004307716.tif 000003
【００２９】
【表３】
2004307716.tif 000004
【００３０】
【表４】
2004307716.tif 000005
【００３１】
【表５】
2004307716.tif 000006
【００３２】
【表６】
2004307716.tif 000007
【００３３】
【表７】
2004307716.tif 000008
【００３４】
【表８】
2004307716.tif 000009
【００３５】
【発明の効果】
本発明のセルロース誘導体を含有した塗料組成物に２−ヒドロキシイソ酪酸エステルを配合した塗料組成物は、塗膜の物性（硬度、伸び、密着性、耐溶剤性等）を損なうことなく優れた光沢、平滑性を有する塗膜を提供する。